(57)【要約】    【課題】ソフトルアーとしての柔軟性が損なわれることなく、強度に優れる生分解性のソフトルアー２の提供。    【解決手段】このソフトルアー２は、１００質量部の天然ゴム、２０質量部以上１００質量部以下の天然系オイル及び架橋剤を含むゴム組成物が架橋されてなる。この天然系オイルとしては、なたね油、オリーブ油、ラード油、パーム油、ゴマ油、こめ油、コーン油、ベニバナ油、ひまわり油、大豆油、月見草油、シソ油、魚油、アマニ油、ヒノキ油、ハッカ油、ビバ油、綿実油及びエゴマ油からなる群より選択された１種又は２種以上で構成されることが好ましい。。好ましくは、このソフトルアー２における天然系オイルの配合量は、天然ゴム１００質量部に対して５５質量部以上８０質量部以下である。【選択図】図１
2006311825.tif 000002
【特許請求の範囲】
【請求項１】
１００質量部の天然ゴム、２０質量部以上１００質量部以下の天然系オイル及び架橋剤を含むゴム組成物が架橋されてなるソフトルアー。
【請求項２】
上記天然系オイルが、なたね油、オリーブ油、ラード油、パーム油、ゴマ油、こめ油、コーン油、ベニバナ油、ひまわり油、大豆油、月見草油、シソ油、魚油、アマニ油、ヒノキ油、ハッカ油、ビバ油、綿実油及びエゴマ油からなる群より選択された１種又は２種以上である請求項１に記載のソフトルアー。
【請求項３】
上記天然系オイルの配合量が、天然ゴム１００質量部に対して５５質量部以上８０質量部以下である請求項１又は２に記載のソフトルアー。
【請求項４】
上記架橋剤が、２，５−ジメチル−２，５−（ｔ−ブチルパーオキシ）ヘキサンである請求項１から３のいずれかに記載のソフトルアー。
【請求項５】
上記架橋剤の配合量が、天然ゴム１００質量部に対して１．０質量部以上１０質量部以下である請求項１から４のいずれかに記載のソフトルアー。
【請求項６】
１００質量部の天然ゴム、２０質量部以上１００質量部以下の天然系オイル及び架橋剤が混練されて、ゴム組成物が得られる混合工程
及び
このゴム組成物が成形型内で加熱されて、このゴム組成物が架橋反応を起こすことで、成形体が得られる架橋工程を含むソフトルアーの製造方法。
【請求項７】
上記成形体が天然系オイルに浸漬されて、この成形体が膨潤させられる膨潤工程をさらに含む請求項６に記載のソフトルアーの製造方法。
【発明の詳細な説明】
【技術分野】
【０００１】
本発明は、ソフトルアー（釣り用疑似餌）に関する。
【背景技術】
【０００２】
ルアーフィッシングでは、ルアーと呼ばれる疑似餌が使用される。ルアーフィッシングでは、餌の保存及び管理に手間のかかる生き餌ではなくて、このルアーが用いられるので、女性及び子供も抵抗なく、ルアーフィッシングに興じることができる。ルアーフィッシングは、誰もが楽しめるスポーツとして位置づけられており、その愛好者は多い。
【０００３】
ルアーには、柔軟性が付与されて水中での動きが生き餌に似せられたソフトルアーがある。ソフトルアーは、一般的に合成樹脂からなる。この合成樹脂は難分解性であるので、このようなルアーが釣り場に放置されると環境が汚染されてしまう。魚及び鳥がこのようなルアーを誤飲した場合、これが消化されずに体内に蓄積してしまう。
【０００４】
環境対策として、釣具用品への生分解性プラスチックの応用が進んでいる。生分解性プラスチックは、自然環境中に放置されると、土壌中の微生物等により分解される。したがって、生分解性プラスチックは、環境を汚染しない。特開２００３−２１００７５には、生分解性のソフトルアーが開示されている。このソフトルアーは、微生物によってブドウ糖から生成されるカードランを適用している。
【特許文献１】特開２００３−２１００７５公報
【発明の開示】
【発明が解決しようとする課題】
【０００５】
上記公報に開示されたソフトルアーは、生分解性であるものの、強度に劣るという問題がある。強度の劣るルアーは、針はずれが生じやすい上に、ちぎれやすい。
【０００６】
本発明の目的は、ソフトルアーとしての柔軟性が損なわれることなく、強度に優れる生分解性のソフトルアーの提供にある。
【課題を解決するための手段】
【０００７】
本発明に係るソフトルアーは、１００質量部の天然ゴム、２０質量部以上１００質量部以下の天然系オイル及び架橋剤を含むゴム組成物が架橋されてなる。
【０００８】
好ましくは、このソフトルアーでは、上記天然系オイルは、なたね油、オリーブ油、ラード油、パーム油、ゴマ油、こめ油、コーン油、ベニバナ油、ひまわり油、大豆油、月見草油、シソ油、魚油、アマニ油、ヒノキ油、ハッカ油、ビバ油、綿実油及びエゴマ油からなる群より選択された１種又は２種以上である。
【０００９】
好ましくは、このソフトルアーでは、上記天然系オイルの配合量は、天然ゴム１００質量部に対して５５質量部以上８０質量部以下である。
【００１０】
好ましくは、このソフトルアーでは、上記架橋剤は、２，５−ジメチル−２，５−（ｔ−ブチルパーオキシ）ヘキサンである。
【００１１】
好ましくは、このソフトルアーでは、上記架橋剤の配合量は、天然ゴム１００質量部に対して１．０質量部以上１０質量部以下である。
【００１２】
本発明に係るソフトルアーの製造方法は、１００質量部の天然ゴム、２０質量部以上１００質量部以下の天然系オイル及び架橋剤が混練されて、ゴム組成物が得られる混合工程及びこのゴム組成物が成形型内で加熱されて、このゴム組成物が架橋反応を起こすことで、成形体が得られる架橋工程を含む。
【００１３】
好ましくは、このソフトルアーの製造方法は、上記成形体が天然系オイルに浸漬されて、この成形体が膨潤させられる膨潤工程をさらに含む。
【発明の効果】
【００１４】
このソフトルアーは、天然ゴムからなるので、強度に優れる。したがって、針はずれ及びちぎれが抑えられる。天然系オイルが多く配合されているので、このソフトルアーは柔軟性を有している。柔軟性のあるソフトルアーは、水中で生き物のように動く。このソフトルアーが自然環境に放出されると、まず天然系オイルが生分解する。この天然系オイルの生分解が進展すると、ソフトルアー中の天然ゴムの露出表面積が増えるので、天然ゴムの生分解が促進される。このソフトルアーは生分解性を有しているので、環境を汚染しない。
【発明を実施するための最良の形態】
【００１５】
以下、適宜図面が参照されつつ、好ましい実施形態に基づいて本発明が詳細に説明される。
【００１６】
図１は、本発明の一実施形態に係るソフトルアー２の斜視図である。このソフトルアー２は、一対の誘導体４と、この誘導体４の間に位置する保持対６と、この誘導体４と保持対６とが繋がれるネック８とを備えている。このソフトルアー２は柔らかい上に、このネック８の胴径が細くされているので、この保持対６が針にセットされた状態で吊り下げられると、誘導体４が垂れて２匹の虫が上下に並んだ様相を呈する。したがって、このソフトルアー２は、２匹の虫が水中を漂っているように見せることができる。このようなソフトルアー２には、魚がよく食いつく。なお、図１で示された形状以外に、ワームタイプ、リザードタイプ、フロッグタイプ、シャッドタイプ、スティックタイプ、クロータイプ、チューブタイプ、グラブタイプ等の形状が用いられてもよい。
【００１７】
このソフトルアー２は、１００質量部の天然ゴム、２０質量部以上１００質量部以下の天然系オイル及び架橋剤を含むゴム組成物が架橋されて形成される架橋ゴムからなる。この架橋ゴムは柔軟性に富んだ構成とされているので、ソフトルアー２は水中で生き物のように動く。このようなソフトルアー２には、魚がよく食いつく。この架橋ゴムは強度に優れているので、針はずれ及びちぎれは発生しない。この架橋ゴムは生分解性を有しているので、土壌中の微生物等によって分解される。したがって、このソフトルアー２は、環境を汚染しない。
【００１８】
天然ゴムは、強度に優れる。そのため、この天然ゴムが基材ポリマーとされているこのソフトルアー２では、針はずれ及びちぎれは発生しない。その分解速度は遅いが、天然ゴムは土壌中の微生物等によって分解される。したがって、このソフトルアー２は生分解性を有する。
【００１９】
天然系オイルは、動物の体、植物の種子等から採取される。この天然系オイルも生分解性を有しているので、土壌中の微生物等によって分解される。この天然系オイルも、環境を汚染しない。天然ゴムよりも分子量が小さいので、天然系オイルの分解速度は天然ゴムの分解速度よりも早い。このソフトルアー２が構成される架橋ゴムでは、まず天然系オイルが生分解する。天然系オイルが生分解されると天然ゴムの露出表面積が増えるので、天然ゴムの生分解が促進される。
【００２０】
天然系オイルは、架橋ゴムの可塑化を促す。したがって、この天然系オイルが配合された架橋ゴムは柔らかくなる。このような架橋ゴムで構成されるソフトルアー２は水中で生き物のように動くので、魚がよく食いつく。
【００２１】
天然系オイルは、生体内で生物化学的に合成される脂肪酸で構成される。天然系オイルが採取される動物の体、植物の種子等の種類によって、含有する脂肪酸の組成及び組成比は異なる。この脂肪酸には、飽和脂肪酸と不飽和脂肪酸とがある。この天然系オイルは、飽和脂肪酸として、ミリスチン酸、パルミチン酸、ステアリン酸、アラキン酸等を含んでいる。そして、この天然系オイルは、不飽和脂肪酸として、パルミトレイン酸、オレイン酸、リノール酸、リノレン酸等も含んでいる。この天然系オイルは、これら脂肪酸の混合物である。
【００２２】
このソフトルアー２に用いられる天然系オイルとしては、なたね油、オリーブ油、ラード油、パーム油、ゴマ油、こめ油、コーン油、ベニバナ油、ひまわり油、大豆油、月見草油、シソ油、魚油、アマニ油、ヒノキ油、ハッカ油、ビバ油、綿実油及びエゴマ油からなる群より選択された１種又は２種以上で構成されることが好ましい。生分解性の観点から、この天然系オイルとしては、シソ油、アマニ油、魚油（いわし油）が好ましい。加工性の観点から、なたね油、コーン油がより好ましい。特に好ましくは、なたね油である。
【００２３】
天然系オイルの配合量は、天然ゴム１００質量部に対して２０質量部以上１００質量部以下である。この天然系オイルの配合量が２０質量部以上に設定されることにより、ソフトルアー２が構成される架橋ゴムの生分解が促される。このようなゴムで形成されたソフトルアー２は、環境を汚染しない。これに加えて、架橋ゴムの可塑化が促される。このようなゴムで形成されたソフトルアー２は柔軟性に富むので、水中で生き物のように動く。このソフトルアー２には、魚がよく食いつく。この観点から、この天然系オイルの配合量は５５質量部以上がより好ましく、６０質量部以上が特に好ましい。この天然系オイルの配合量が１００質量部以下に設定されることにより、加工性阻害及び強度低下が抑えられる。この観点から、この天然系オイルの配合量は８０質量部以下がより好ましく、７０質量部以下が特に好ましい。
【００２４】
架橋剤は、有機過酸化物又は硫黄が用いられる。有機過酸化物は、ソフトルアー２成形時の架橋反応で分解される。この有機過酸化物の分解生成物は透明又は淡黄色の液体であるので、ソフトルアー２が着色されることはない。これに加えて、有機過酸化物は、土壌中の微生物等により分解されるので、環境を汚染しない。このような観点から、このソフトルアー２では、有機過酸化物が架橋剤として用いられることが好ましい。このソフトルアー２に用いられる好ましい有機過酸化物としては、ジクミルパーオキサイド、ベンゾイルパーオキサイド、１，３−ビス（ｔ−ブチルパーオキシジイソプロピル）ベンゼン、２，５−ジメチル−２，５−（ｔ−ブチルパーオキシ）ヘキサンが例示される。汎用性の観点から、このソフトルアー２では、２，５−ジメチル−２，５−（ｔ−ブチルパーオキシ）ヘキサンが架橋剤として用いられることが特に好ましい。
【００２５】
架橋剤の配合量は、天然ゴム１００質量部に対して１．０質量部以上１０質量部以下である。この架橋剤の配合量が１．０質量部以上に設定されることにより、ソフトルアー２が構成される架橋ゴムの強度が上がる。このようなゴムで形成されたソフトルアー２では、針はずれ及びちぎれが発生しない。この観点から、この架橋剤の配合量は１．８質量部以上がより好ましく、２．０質量部以上が特に好ましい。この架橋剤の配合量が１０質量部以下に設定されることにより、架橋ゴムの過架橋が抑えられるのでソフトルアー２の柔軟性が保持されうる。この観点から、この架橋剤の配合量は５質量部以下がより好ましく、３質量部以下が特に好ましい。
【００２６】
ソフトルアー２の硬度は、１０以上３０以下であるのが好ましい。この硬度が１０以上に設定されることにより、ソフトルアー２の針はずれ及びちぎれの発生が抑えられる。この観点から、この硬度は１５以上がより好ましく、２０以上が特に好ましい。この硬度が３０以下に設定されることにより、ソフトルアー２の柔軟性が向上するので、このソフトルアー２への魚の食いつきが良くなる。この観点から、この硬度は２８以下がより好ましく、２５以下が特に好ましい。このソフトルアー２の硬度は、「日本ゴム協会標準規格ＳＲＩＳ０１０１」に準拠して、アスカーＣ硬度計で計測される。硬度測定が困難な場合は、ソフトルアー２のゴム組成物と同一のゴム組成物からなる硬度試験片によって、硬度が測定される。温度が１７０℃である金型内でゴム組成物が１０分から２０分保持されることで、この硬度試験片は得られる。
【００２７】
ソフトルアー２の生分解性は、「ＪＩＳ−Ｋ６９５０」に準拠して計測されるＢＯＤ（Biochemical Oxygen Demand）値で表される。このＢＯＤ値は微生物が有機物を分解するときに消費される酸素量を数値化したものである。このＢＯＤ値が大きくなるほど、生分解性に優れることが示される。このソフトルアー２のＢＯＤ値は、４０ｐｐｍ以上であるのが好ましい。環境への影響の観点から、このＢＯＤ値は６０ｐｐｍ以上であるのがより好ましい。特に好ましくは、８０ｐｐｍ以上である。
【００２８】
ソフトルアー２の製造方法は、次の通りである。まず、混合工程において、１００質量部の天然ゴム、２０質量部以上１００質量部以下の天然系オイル及び架橋剤が密閉式混練機で混練されて、ゴム組成物が製造される。架橋剤によるスコーチが抑えられるために、密閉式混練機で天然ゴムと天然系オイルとが混練された後、オープンロールで、この天然ゴムと天然系オイルとの混合物に架橋剤が混合されてもよい。天然ゴム、天然系オイル及び架橋剤の全てが、このオープンロールで混合されてもよい。
【００２９】
架橋工程において、ゴム組成物がモールド内で加熱及び加圧される。この加圧と加熱とによって、ゴム組成物が流動する。さらに加熱によりゴム組成物が架橋反応を起こす。このゴム組成物が完全に架橋され、図１に示されるソフトルアー２の成形体が得られる。この成形体は、ソフトルアー２として使用されうる。未架橋状態にあるゴム組成物の取扱の観点から、このソフトルアー２はトランスファー成形で製造される。この架橋工程では、架橋温度は１６０℃以上１８０℃以下である。架橋時間は５分以上２０分以下である。なお、このソフトルアー２が、コンプレッション成形又はインジェクション成形で、製造されてもよい。
【００３０】
ソフトルアー２の柔軟性がさらに向上されるために、架橋工程の後に膨潤工程が追加されてもよい。膨潤工程において、ソフトルアー２が天然系オイルに浸積されて、膨潤させられる。この工程では、ソフトルアー２に配合されている天然系オイルと同一の天然系オイルが用いられる。膨潤されたソフトルアー２では、天然系オイルの含有量が増えるので、柔軟性が向上する。柔軟性に優れるソフトルアー２は、水中で生き物のように動くので魚の食いつきがよい。
【００３１】
この膨潤工程では、天然系オイルへのソフトルアー２の浸積はオイルバスで実施される。浸積温度は、２０℃以上１００℃以下である。浸積時間は、１時間以上４８時間以下である。なお、この膨潤工程に、ソフトルアー２に配合されている天然系オイルと異なる天然系オイルがもちいられてもよい。
【００３２】
この膨潤されたソフトルアー２のアスカーＣ硬度計で計測される硬度は、５以上１５以下であるのが好ましい。この硬度が５以上に設定されることにより、ソフトルアー２の針はずれ及びちぎれの発生が抑えられる。この観点から、この硬度は６以上がより好ましく、７以上が特に好ましい。この硬度が１５以下に設定されることにより、ソフトルアー２の柔軟性が向上するので、このソフトルアー２への魚の食いつきが良くなる。この観点から、この硬度は１４以下がより好ましく、１３以下が特に好ましい。
【実施例】
【００３３】
以下、実施例によって本発明の効果が明らかにされるが、この実施例の記載に基づいて本発明が限定的に解釈されるべきではない。
【００３４】
［実施例１］
１００質量部の天然ゴム、６０質量部のなたね油及び１．５質量部の２，５−ジメチル−２，５−（ｔ−ブチルパーオキシ）ヘキサンを混練し、ゴム組成物を得た。このゴム組成物をトランスファー成形用のモールドに投入して、１７０℃の温度下で１０分間加熱して、成形体を得た。この成形体を、オイルバスで７０℃に調整されたなたね油に２４時間浸積して、図１で示されるような実施例１のソフトルアーを得た。これと同様にして、硬度測定用の試験片も得た。
【００３５】
［比較例１及び実施例２から５］
なたね油の配合量を下記表１に示される通りとした他は実施例１と同様にして、ソフトルアー及び硬度測定用の試験片を得た。
【００３６】
［実施例６及び７］
なたね油以外の天然系オイルを用いた他は実施例１と同様にして、ソフトルアー及び硬度測定用の試験片を得た。実施例６では、天然系オイルとしてコーン油を用いた。実施例７では、魚油（いわし油）を用いた。
【００３７】
［比較例２］
なたね油に変えてナフテン系の鉱物油を用いた他は実施例１と同様にして、ソフトルアー及び硬度測定用の試験片を得た。
【００３８】
［生分解性評価］
ソフトルアーの一部を用いて、ＪＩＳ−Ｋ６９５０に準拠した生分解試験を行った。試料物質濃度は１００ｍｇ／ｌ、植種濃度は３０ｍｇ／ｌ、標準試験培養液は３００ｍｌ、試験温度は２５±１℃、試験期間は２８日とした。活性汚泥として、大阪市の下水処理場の返送汚泥を用いた。この試験により、微生物が有機物を分解するときに消費する酸素量（ＢＯＤ）を得た。この数値が大きいほど、生分解性が優れることを表している。この結果が、下記の表１に示されている。
【００３９】
［硬さ評価］
硬度試験片を用いて、アスカーＣ硬度計による硬さ測定を行った。数値が小さいほど柔らかいことを表している。この結果が、下記の表１に示されている。なお、膨潤前の硬度試験片についても、タイプＡのデュロメータによる硬さ測定を行った。
【００４０】
［針持ち性評価］
ソフトルアーが針に取り付けられて、水中へのキャスティングが繰り返し実施された。その結果、実施例のソフトルアーでは、針はずれ及びちぎれの発生はなく、針持ち性が良好であることが確認された。
【００４１】
【表１】
2006311825.tif 000003
【００４２】
表１に示されるように、実施例のソフトルアーは生分解性を有している上に、ソフトルアーとしての柔軟性を損なうことなく、強度に優れていることが確認された。この評価結果から、本発明の優位性は明らかである。
【産業上の利用可能性】
【００４３】
本発明に係るソフトルアーは、様々な釣りに適用できる。
【図面の簡単な説明】
【００４４】
【図１】図１は、本発明の一実施形態に係るソフトルアーの斜視図である。
【符号の説明】
【００４５】
２・・・ソフトルアー
４・・・誘導体
６・・・保持対
８・・・ネック
【図１】
2006311825.tif 000004